(57)【要約】【課題】汚泥を高強度に固化できかつ保温屑を有利にリサイクルしうる汚泥の固化処理方法を提供する。【解決手段】汚泥にセメントおよび保温屑を添加し、混練することを特徴とする汚泥の固化処理方法である。汚泥は、セメントおよび保温屑の添加前に予め練っておくことが好ましい。また、前記混練時には必要に応じて溶出防止材および／または水を添加することができる。【選択図】  図１
2005007304.tif 000002
【特許請求の範囲】
【請求項１】
汚泥にセメントおよび保温屑を添加し、混練することを特徴とする汚泥の固化処理方法。
【請求項２】
セメントおよび保温屑の添加前に予め汚泥を練っておくことを特徴とする請求項１記載の汚泥の固化処理方法。
【発明の詳細な説明】
【０００１】
【発明の属する技術分野】
本発明は、処理が困難な汚泥を容易に固化することができ、また同様に処理が困難な保温屑のリサイクルにも有用な汚泥の固化処理方法に関する。なお、本発明において、汚泥とは、基本的には無機物のみからなる汚泥のことを意味するが、有機物を少量（１０ｍａｓｓ％  以下）含有する場合も含まれる。
【０００２】
【従来の技術】
浄水場や排水処理場等から発生する沈殿汚泥や、ダム湖に堆積する堆積汚泥、製紙工場から発生するパルプ廃液を含む有機性汚泥、港湾の浚渫工事によって発生するヘドロなどの有機汚泥、工場等の水処理から発生するスラジ等の無機汚泥は、水分を多量に含む流動体であるため、取扱いが極めて厄介である。そこで、有機汚泥は固化処理または焼却処理実施後、また無機汚泥は脱水または天日乾燥によって流動性を失わせ、産業廃棄物処理場に搬入して投棄するのが普通である。
【０００３】
また、これらの汚泥（焼却処理後の残渣を含む）に基準を超える有害物が含まれる場合、無害化もしくは固化処理を行い、溶出を防止してからでなければ埋立処分することはできない。
【０００４】
かかる固化処理方法としては、汚泥にセメントを混合する方法が知られている。しかし、汚泥は、一般に、含有する有機物やＳ、Ｚｎ等の成分によりセメントの水和反応が阻害されるため、セメントのみによって固化することは困難である。そこで、この困難を解消する手段として、汚泥にセメント、石膏を混合する固化処理方法が提案されている（特許文献１）。
【０００５】
【特許文献１】
特開２０００−６１４９６号公報
【０００６】
【発明が解決しようとする課題】
しかしながら、汚泥にセメントの固化反応を阻害する成分が多く含まれている場合、セメント、石膏といった固化剤を多量に混合しないと、必要な強度が得られず、固化処理費用、とくに固化剤購入費用が嵩む問題がある。一方、工場等や住宅等で各種炉の断熱材として使用後に廃棄物となったグラスウール、ロックウール等（以下、保温屑という）は、埋立処分場に投棄されるのが普通であるが、埋立処分場が逼迫する問題があり、特に保温屑は嵩張るため問題が大きい。そのため、かかる保温屑を有利にリサイクルしうる方法も要望されていた。
【０００７】
かかる事情に鑑み、本発明は、汚泥を高強度に固化できかつ保温屑を有利にリサイクルしうる汚泥の固化処理方法を提供することを目的とする。
【０００８】
【課題を解決するための手段】
上記目的を達成するための本発明は、汚泥にセメントおよび保温屑を添加し、混練することを特徴とする汚泥の固化処理方法である。本発明では、汚泥は、セメントおよび保温屑の添加前に予め練っておくことが好ましい。また、前記混練時には必要に応じて溶出防止材および／または水を添加することができる。ここで、保温屑は、グラスウールまたはロックウール等の断熱材の廃棄物で繊維状のものである。
【０００９】
これにより、用いるセメントの一部を廃棄物としての保温屑で置換し、保温屑の繊維強化作用により十分な強度の固形物を得ることができるので、固化処理費用、とくにセメント購入費を削減できる。また、得られた固形物については、有機物の溶出がない場合は路盤材等の使途に活用できるから、保温屑の有利なリサイクル方法も確立されたことになる。
【００１０】
【発明の実施の形態】
本発明では、汚泥にセメントおよび保温屑を添加し、混練する際、汚泥に対する使用量は、汚泥１ｍ３  に対してセメントと保温屑の合計重量を１５００〜２３００ｋｇ程度に設定し、該合計重量に対する保温屑の重量比を２０〜４０％程度に設定すると、固形物の強度を十分に大きくすることができる。すなわち繊維強化作用のためには、保温屑の重量比を２０％以上とするのが好ましい。そしてこの繊維強化作用は重量比４０％程度で飽和する。また、セメントに対して水の重量比を５０％程度（セメント：水≒２：１）に設定することにより、コンシステンシーやスランプを大きくして固化処理時の濃度や混練性を良好にして良好な作業能率を得ることができる。
【００１１】
セメントとしては、ポルトランドセメントの他、高炉セメント、シリカセメント、フライアッシュなどの混合セメント、アルミナセメント、超速硬性セメントなどのアルミン酸カルシウム系セメント等が使用できる。
【００１２】
汚泥とセメントおよび保温屑の混練に用いる混練機は、特別なものである必要はなく、汚泥等の粘度・粒径等に応じた適宜の混練機を使用すればよい。
【００１３】
なお、汚泥は、流動性を上げ、全体の混練性を高めるために、セメントおよび保温屑の添加前に予め練っておくことが好ましい。この汚泥の予練りには、その後の混練に用いる混練機と同じものを使用できる。
【００１４】
また、必要に応じて添加される溶出防止材としては、亜硫酸塩や硫化物等を含むキレート剤、または工場で発生する廃塩化鉄等を使用することができる。
【００１５】
混練後の混練物は、所定の大きさに造粒し、養生する。１ヶ月程度の養生により混練物が固化する。なお、養生前に混練物を所定の大きさに造粒する代わりに、混練物を適宜の寸法形状で養生し、得られた固形物を所定の大きさに破砕・整粒してもよい。
【００１６】
かくして得られた粒状の固形物は、路盤材等の使途に活用される。路盤材は、固形物単体でも使用できるが、スラグや砕石等と混合して使用してもよい。
【００１７】
また、本発明によれば、固形物に十分な強度を付与できるため、コンクリート製品の製作も可能である。
【００１８】
また、本発明では、発生量が多く、他に安価な処理方法が無いという点から、被処理汚泥として、金属水酸化物を含む水処理スラジを用いることが好ましい。
【００１９】
【実施例】
以下、実施例を挙げて本発明をさらに詳しく説明する。なお、以下の（実施例１）〜（実施例４）では、次の（１）  〜（５）  の作業を順次行う処理方法を共通して採用した。
（１）  汚泥、セメント、保温屑を所定量計量。
（２）  パドル式の混練機にて、まず汚泥を練り、汚泥の流動性を上げる。
（３）  練った汚泥にセメント、保温屑、水を添加し、混練。なお、保温屑は発明例では添加、比較例では無添加とした。配合比は重量比で表すものとする。
（４）  モールドに充填。
（５）  １ヶ月間、２５℃で養生後、得られた固形物製品の１軸圧縮強度（以下、単に強度という。）を測定。
（実施例１）
汚泥はスラジＡ（圧水スラジ：めっき排水の水処理スラジで、Ｓ：７ｍａｓｓ％  、Ｚｎ：５ｍａｓｓ％  等を含む、セメント固化性の低いスラジ）、セメントはポルトランドセメント、保温屑はロックウールを用い、配合比（汚泥：セメント：保温屑）は、比較例では（７０：３０：０  ）、（５０：５０：０  ）、発明例では（４０：３０：３０）とした。
【００２０】
この結果、図１に示すように、強度は保温屑添加（ここでは汚泥あるいはさらにセメントの一部を保温屑で置換）により大幅に向上すること、また、図２に示すように、保温屑添加によって格段に低いセメント購入費で高強度を達成できることが確認された。
（実施例２）
汚泥、セメント、保温屑は（実施例１）と同じものを用い、配合比（汚泥：セメント：保温屑）は、比較例では（８０：２０：０）、（７０：３０：０）、（６０：４０：０  ）、発明例では（６０：２０：２０）、（４０：２０：４０）、（６０：３０：１０）、（５０：３０：２０）、（４０：３０：３０）、（３０：３０：４０）、（４０：４０：２０）、（３０：４０：３０）とした。
【００２１】
この結果、図３に示すように、広いセメント配合量範囲にわたって保温屑添加（ここでは汚泥の一部を保温屑で置換）による強度向上効果が確認された。
（実施例３）
汚泥は（実施例１）と同じもの、セメントは高炉セメント、保温屑はグラスウールを用いた。配合比（汚泥：セメント：保温屑）は、比較例では（７０：３０：０）、（６０：４０：０  ）、発明例では（７０：３０：５  ）、（７０：３０：１０）、（６０：４０：５  ）、（５０：５０：５  ）、（５０：５０：１０）とした。なお、本例では、保温屑は配合比を外数として示した。
【００２２】
この結果、図４に示すように、セメントと保温屑の種類を変えた場合も、広いセメント配合量範囲にわたって保温屑添加（ここでは汚泥＋セメントに保温屑を追加）による強度向上効果が確認された。
（実施例４）
汚泥はスラジＢ（塗装排水処理スラジ）、セメント、保温屑は（実施例１）と同じものを用い、配合比は、比較例では（７０：３０：０  ）、発明例では（４０：３０：３０）とした。
【００２３】
この結果、図５に示すように、保温屑添加（ここでは汚泥の一部を保温屑で置換）による強度向上効果が確認された。
【００２４】
【発明の効果】
本発明によれば、少ないセメント量で汚泥から高強度の固形物が得られるとともに、保温屑をリサイクル活用できるようになるという優れた効果を奏する。
【図面の簡単な説明】
【図１】（実施例１）の発明例と比較例の強度比較図である。
【図２】（実施例１）の発明例と比較例についてのセメント単価指標と強度指標の関係を示す図である。
【図３】（実施例２）の発明例と比較例についての汚泥と保温屑の配合比と強度の関係を示す図である。
【図４】（実施例３）の発明例と比較例についての保温屑と汚泥の配合比と強度の関係を示す図である。
【図５】（実施例４）の発明例と比較例の強度比較図である。
【図１】
2005007304.tif 000003
【図２】
2005007304.tif 000004
【図３】
2005007304.tif 000005
【図４】
2005007304.tif 000006
【図５】
2005007304.tif 000007